본 발명 의 연구 에 따르 면 , 용접열 영향 부 에서 구 오스테나이트 의 크기 를 평균 150 ㎛ 로 하 기 위해서 는 , 석출 물 의 관리 와 함께 페라이트 + 펄라이트 의 모재 조직 에서 페라이트 의 크기 를 약 20 ㎛ 이하 로 미세 하 게 하 는 것 이 중요 하 다는 것 을 확인 하 였 다 . 페라이트 의 미세 화 는 열간 압연 시 강 가공 에 의한 오스테나이트 결정립 미세화 와 함께 미세 한 탄화물 ( Fe 3 C , NbC , VC , WC ) 을 이용 하 여 냉각 과정 에서 발생 하 는 페라이트 결정립 의 성장 억제 에 의해 얻 어 진다 .